(57)【要約】【課題】展開面積を小さく調整可能で、しかも分析精度に優れた液体試料分析用シートおよびそれを用いた液体試料分析用具を提供する。【解決手段】液体試料を分析する際に、点着された液体試料を展開保持するのに用いられる液体試料分析用シートであって、単糸繊度０．７ｄｔｅｘ以下の合成繊維フィラメントからなる糸を用いて形成された織布からなり、上記織布が、カバーファクター１２００以上、見かけ比重０．６ｇ／ｃｍ3 以下に設定されている。【選択図】なし【特許請求の範囲】
【請求項１】
液体試料を分析する際に、点着された液体試料を展開保持するのに用いられる液体試料分析用シートであって、単糸繊度０．７ｄｔｅｘ以下の合成繊維フィラメントからなる糸を用いて形成された織布からなり、上記織布が、カバーファクター１２００以上、見かけ比重０．６ｇ／ｃｍ3 以下に設定されていることを特徴とする液体試料分析用シート。
【請求項２】
上記合成繊維フィラメントが、ポリエステルである請求項１記載の液体試料分析用シート。
【請求項３】
上記織布が、平織で構成されている請求項１または２記載の液体試料分析用シート。
【請求項４】
上記織布において、経糸のカバーファクターＣＦ1 と緯糸のカバーファクターＣＦ2 の割合（ＣＦ1 ／ＣＦ2 ）が、０．７〜１．３に設定されている請求項１〜３のいずれか一項に記載の液体試料分析用シート。
【請求項５】
上記織布を構成する糸が、Ｓ方向もしくはＺ方向に仮撚したのちその逆の方向に追撚した仮撚加工糸である請求項１〜４のいずれか一項に記載の液体試料分析用シート。
【請求項６】
点着された液体試料を展開保持するための試料保持部と、上記試料保持部を支持する支持部とを備え、上記試料保持部が、請求項１〜５のいずれか一項に記載された液体試料分析用シートで構成されていることを特徴とする液体試料分析用具。
【発明の詳細な説明】
【０００１】
【発明の属する技術分野】
本発明は、液体試料の分析に用いられる液体試料分析用シートおよびそれを用いた液体試料分析用具に関するものである。
【０００２】
【従来の技術】
従来から、血液、血清、尿、髄液等の液体試料に含まれる成分を分析測定するための液体試料分析用具として、例えば図３に示すように、支持体１の上に、少なくとも一つの試薬層２と液体試料展開層３とを備えた積層構造のものが知られている（特許文献１参照）。上記支持体１は、上記試薬層２と液体試料展開層３とを安定的に支持して取り扱いやすくするもので、水不浸透性の高分子フィルムやガラス板等が用いられている。また、上記試薬層２は、液体試料中の特定成分を定量するための試薬をゼラチン等の親水性バインダーに分散含有させてシート状にしたものである。さらに、上記液体試料展開層３は、矢印のように上方から点着される液体試料を、できるだけ均一に展開させた状態で保持するのもので、この例では、織物表面に界面活性剤水溶液を含浸させたもの等が用いられている。
【０００３】
また、上記液体試料展開層３において、織物層の代わりに、編物層と吸水層とを組み合わせるようにしたもの（特許文献２参照）や、単なる編物ではなく、単糸繊度が１デニール（１．１ｄｔｅｘ）以下の合成繊維フィラメントによる編物を用いたもの（特許文献３参照）等が提案されている。
【０００４】
【特許文献１】
特開昭５５−１６４３５６号公報
【特許文献２】
特開昭６０−２２２７６９号公報
【特許文献３】
特開平５−２３２１０８号公報
【０００５】
【発明が解決しようとする課題】
ところが、上記液体試料展開層３において、液体試料の成分含有量が少ない場合等には、展開面積を小さくするのが望ましいが、上記織物層からなるものは、上記調整が容易にできないか、あるいは展開面積を小さくできても良好な展開特性が損なわれるという問題がある。また、上記編物層と吸水層を組み合わせたものや、極細合成繊維フィラメントによる編物を用いたものは、上記問題をある程度解決しているが、編み目における空隙部分と糸内部の繊維間の空隙部分とで、液体試料の浸透速度が大きく異なるため、分析のための反応速度にバラツキが生じ、繰り返し再現性が悪くなるという問題がある。また、編み目の空隙部分に保持される液体試料の量と糸内部の繊維間に保持される液体試料の量が異なるため、単位面積当たりの液体試料保持量が不安定となり、分析精度が低下するという問題もある。
【０００６】
本発明は、このような事情に鑑みなされたもので、展開面積を小さく調整可能で、しかも分析精度に優れた液体試料分析用シートおよびそれを用いた液体試料分析用具の提供をその目的とする。
【０００７】
【課題を解決するための手段】
上記の目的を達成するため、本発明は、液体試料を分析する際に、点着された液体試料を展開保持するのに用いられる液体試料分析用シートであって、単糸繊度０．７ｄｔｅｘ以下の合成繊維フィラメントからなる糸を用いて形成された織布からなり、上記織布が、カバーファクター１２００以上、見かけ比重０．６ｇ／ｃｍ3 以下に設定されている液体試料分析用シートを第１の要旨とする。
【０００８】
また、本発明は、そのなかでも、特に、上記合成繊維フィラメントが、ポリエステルである液体試料分析用シートを第２の要旨とし、上記織布が、平織で構成されている液体試料分析用シートを第３の要旨とする。
【０００９】
さらに、本発明は、それらのなかでも、特に、上記織布において、経糸のカバーファクターＣＦ1 と緯糸のカバーファクターＣＦ2 の割合（ＣＦ1 ／ＣＦ2 ）が、０．７〜１．３に設定されている液体試料分析用シートを第４の要旨とし、上記織布を構成する糸が、Ｓ方向もしくはＺ方向に仮撚したのちその逆の方向に追撚した仮撚加工糸である液体試料分析用シートを第５の要旨とする。
【００１０】
そして、本発明は、点着された液体試料を展開保持するための試料保持部と、上記試料保持部を支持する支持部とを備え、上記試料保持部が、上記第１〜第５の要旨のいずれかである液体試料分析用シートで構成されている液体試料分析用具を第６の要旨とする。
【００１１】
【発明の実施の形態】
つぎに、本発明の実施の形態について説明する。
【００１２】
まず、本発明の液体試料分析用シートは、液体試料分析用具において、液体試料を展開保持させる試料保持部として用いられるもので、織物で構成されていなければならない。
【００１３】
すなわち、織物は、編み目が重なった編物に比べて平面平滑性が得やすく、また、編物で問題となっていた、糸と糸の間の空隙をできるだけ密にして、繊維間の隙間との差が小さくなるように設定することができるからである。このため、織物の組織としては、図１に示すように、経糸（斜線を付して示す）１０と緯糸１１とが交互に交わる平織が最も好ましいが、それ以外に、斜文織、朱子織等を用いても差し支えない。ただし、その場合も、できるだけ織り目の凹凸が偏らないようにすることが好ましい。
【００１４】
そして、上記織物を形成するための糸としては、経糸、緯糸とも、単糸繊度が０．７ｄｔｅｘ以下の合成繊維フィラメントからなる糸を用いることが必要である。すなわち、糸内の繊維同士の隙間をできるだけ細かく分散させて均等にするという観点からいえば、単糸繊度は小さければ小さいほどよいからである。ただし、単糸繊度があまり小さすぎると腰が弱く取り扱いにくくなるため、通常は、０．０５〜０．５ｄｔｅｘの合成繊維フィラメントを用いることが好適である。
【００１５】
そして、これらの繊維を形成するための素材としては、通常、液体試料分析用の試薬と反応しないポリエステルが好適である。ただし、用いる試薬の種類によっては、ポリアミド、ポリエステル、ポリプロピレン、ポリエチレン等を用いてもよい。
【００１６】
上記のような極細合成繊維フィラメントは、直接紡糸によって得ることもできるが、通常、単繊維の中に、２種類以上の成分が複数のセグメントを形成しつつ接着された複合繊維を分割フィブリル化することによって得ることができる。上記分割フィブリル化は、一方の成分を、溶解や分解によって除去もしくは減量したり、膨張剤によって膨潤させたり、逆に収縮剤によって収縮させたり、あるいは加熱によって変形、収縮を生起させたりして行うことができる。また、複数成分を、摩擦や打撃によって物理的に分割することもできる。なお、これらの分割は、通常、上記複合繊維からなる糸を織成し所望の形状の生地を得たのち行われる。
【００１７】
上記分割フィブリル化に適した複合繊維の横断面例を、図２（ａ）〜（ｆ）に示す。これらはいずれも２成分からなり、例えば、図２（ａ），（ｂ）のものは、放射形の成分と扇形の成分とが複合されており、同図（ｃ）のものは、２成分が環状に交互に並んでおり中空部を有している。また、同図（ｄ）のものは２成分がサイドバイサイド型に並んでいるもの、同図（ｅ）のものは、２成分がサイドバイサイド繰り返し型に並んでいるもの、同図（ｆ）は２成分が海島型になっているものである。もちろん、これらの他、どのような複合形態であっても、それぞれの部分がセグメントに分割可能であれば、極細繊維を得ることができる。なかでも、図２（ａ）および同図（ｂ）に示すように、放射形の部分と扇形の部分を有する複合繊維が特に好適である。この構造によれば、片方の成分を易溶解ポリマーとし、他方の成分を通常溶解速度のポリマーとして、上記易溶解ポリマーをアルカリ等で減量すると、放射形の部分が芯として残るため、全体形状がつぶれることなく丸く維持され、繊維間で略均等な空隙が維持されることとなり、好ましい物性が得られる。
【００１８】
なお、上記のように、複合繊維を分割フィブリル化するためにアルカリ減量を行う場合、その減量率は、１０〜３５％に設定することが好適であり、なかでも、特に１５〜３０％が好ましい。すなわち、減量率が１０％未満では、分割フィブリル化が不充分になるおそれがあり、逆に３５％を超えると、繊維がアルカリによるダメージを受けて強度が弱くなるおそれがあるからである。
【００１９】
上記単糸繊度が０．５ｄｔｅｘ以下の合成繊維フィラメントは、複数本束ねられたマルチフィラメント糸として、前記織物の経糸および緯糸に用いられる。なお、マルチフィラメント糸の総繊度は、液体試料保持性能の点から、５０〜２５０ｄｔｅｘに設定することが好ましい。そして、上記糸は、糸同士をできるだけ密着させて糸間の空隙を少なくするために、仮撚加工糸やタスラン加工糸のような捲縮糸にすることが好適である。
【００２０】
上記仮撚加工を施す場合、マルチフィラメント糸にＳ方向もしくはＺ方向に仮撚加工を施す方法があげられるが、仮撚後、さらに逆方向に追撚をかけるようにすると、糸のクリンプがより大きくなり、好適である。上記仮撚加工の条件は、下記の式で示される撚係数が２５０００以上、なかでも３００００以上となるよう設定することが好適である。また、追撚をかける場合は、追撚の撚数を５０〜５００に設定することが好適である。
【００２１】
【数１】
2004212112.tif 000002
【００２２】
そして、上記マルチフィラメント糸を経糸、緯糸に用いて織布を得る方法は、特に限定するものではなく、従来公知の適宜の織機により、平織等、目的とする織組織の織布に織成することができる。
【００２３】
ただし、すでに述べたように、経糸と緯糸とで構成された織組織の糸同士の隙間があくと、フィラメントが動きやすくなるため、繰り返し再現性が低下する等の問題が生じ、液体試料分析性能が低下することから、織布のカバーファクターは１２００以上に設定することが必要で、なかでも１４００〜２２００に設定することが好適である。カバーファクターが２２００を超えると、糸間が詰まりすぎて、液体試料の浸透性が損なわれるおそれがあるからである。
【００２４】
なお、上記カバーファクターＣＦは、経糸のカバーファクターＣＦ1 と緯糸のカバーファクターＣＦ2 とを用いて、下記の式により求めることができる。
【００２５】
【数２】
2004212112.tif 000003
【００２６】
そして、経糸のカバーファクターＣＦ1 と、緯糸のカバーファクターＣＦ2 の割合（ＣＦ1 ／ＣＦ2 ）が０．７〜１．３の範囲内になることが望ましい。すなわち、経方向、緯方向でカバーファクターに大きな差異があると、液体試料が同心円状に均等に浸透していくことができず、分析精度が低下するおそれがあるからである。
【００２７】
さらに、本発明に用いる織布は、その見かけ密度が０．６ｇ／ｃｍ3 以下でなければならない。すなわち、上記カバーファクターの範囲と見かけ密度の範囲を満足することにより、マルチフィラメント糸の糸同士に隙間がなく、しかも糸内部のフィラメント間には適度な隙間が分布形成されており、液体試料の展開が良好に行われるからである。なかでも、見かけ密度は０．３〜０．５ｇ／ｃｍ3 に設定されていることが好適である。
【００２８】
なお、上記「見かけ密度」とは、ＪＩＳ  Ｌ  １０９６−１９９０に従い、下記の方法により測定した織物の単位面積当たりの重量Ｗ（ｇ／ｍ2 ）および織布の厚みｔ（ｍｍ）から、下記の方法により算出される値である。
【００２９】
【数３】
2004212112.tif 000004
【００３０】
このようにして形成された織布は、平滑で、その織構造において、単糸繊度が細く、かつＣＦが一定以上で見かけ密度が一定以下に設定されている。このため、糸と糸の間に空隙が小さく、しかも各糸内の繊維間において、微細な空隙が充分に形成されている。したがって、この織布からなるシートを、各種液体試料分析用具の展開層として用いると、液体試料の下層（試薬層）への移動速度が速くなり、反応速度が速くなる。また、この展開層自体に試薬を含有させて用いる場合においても、展開層内での液体試料と試薬との反応効率が上がるため、反応速度が速くなる。しかも、各糸間のバランスが一定に保たれるため、展開状態の繰り返し再現性が良好である。そして、糸内の各繊維間に充分な空隙が形成されているため、見かけ体積当たりの液体試料の保持量が多くなり、発色感度が高くなるとともに点着液量依存性が小さくなる。このため、非常に高精度で分析を行うことができる。しかも、カバーファクターおよび見かけ密度を調整することにより、簡単に展開面積の大小を調整することができるため、要求される各種特性のものを即座に提供することができるという利点を有する。
【００３１】
上記液体試料分析用シートは、例えば図３に示すような、３層構造の積層体とされる他、目的に応じて各種の形態に加工されたのち、液体試料分析用具に供することができる。
【００３２】
つぎに、実施例について比較例と併せて説明する。
【００３３】
【実施例１】
図２（ａ）の断面からなるレギュラーポリエステルと易溶解ポリエステルからなる８４ｄｔｅｘ／２５ｆの複合繊維に、撚係数３５０００のＳ撚りの仮撚加工を施した。そして、この仮撚加工糸を２本引き揃え、１００Ｔ／ｍのＺ撚りを施して巻き取った。この糸を、経糸密度７８本／２．５４ｃｍ、緯糸密度６４本／２．５４ｃｍで平織に製織し、２８％アルカリ減量を施した。これにより、仕上げ密度が、経、緯とも７８本／２．５４ｃｍ、経糸のカバーファクターＣＦ1 ，緯糸のカバーファクターＣＦ2 とも８１０（ＣＦ1 ／ＣＦ2 ＝１．０）で、カバーファクターＣＦが１６２０、見かけ比重が０．３９ｇ／ｃｍ3 、単糸繊度０．２２ｄｔｅｘの織布ａを得た。
【００３４】
一方、厚み１８０μｍの無色透明なポリエステルフィルムを支持体とし、その上に、下記の成分を含む水溶液（水酸化ナトリウム水溶液でｐＨを７に調整したもの）を、下記の塗布量となるよう塗布乾燥して試薬層を形成した。そして、その乾燥面に、３０ｇ／ｍ2 の割合で水を供給して湿潤化させたのち、前記織布ａを圧着し、その後４５℃で３日間保管して硬膜した。
【００３５】
2004212112.tif 000005
【００３６】
そして、織布ａの上に、液体試料が均一に展開するように、下記の成分を含むアルコール溶液を、下記の塗布量となるよう塗布乾燥することにより、図３に示すような、支持体１と、試薬層２と、織布ａからなる液体試料展開層３とで構成された積層体を得た。これを、１．２ｃｍ×１．４ｃｍの長方形に切断し、特開昭５７−６３４５２号公報に記載されているマウントに収めて、目的とする液体試料分析用具を作製した。
【００３７】
［液体試料展開層表面処理用成分］
2004212112.tif 000006
【００３８】
【比較例１】
織布ａに代えて、５６ｄｔｅｘ／３６ｆのポリエチレンテレフタレート糸を４０ゲージでニット状に丸編した編地を用いた。それ以外は実施例１と同様にして、液体試料分析用具を作製した。
【００３９】
これらの実施例１品、比較例１品について、下記のようにして、液体試料の検量線を作成したのち、液体試料分析を行い、その反応速度、繰り返し再現性、発色濃度、点着液量依存性の各項目について評価した。以下にその評価方法と結果を示す。
【００４０】
［検量線の作成］
富士写真フイルム社製、富士ドライケルムコントロール  ＱＰ−Ｌに尿酸を添加して、２，６，１０，１６ｍｇ／ｄｌになるよう調整して、評価サンプルにそれぞれ１０μｌ添加し、３７℃で４分間インクベーションし、６４０ｎｍ光学反射濃度を測定し、検量線を作成した。
【００４１】
［反応速度の評価］
６ｍｇ／ｄｌと１０ｍｇ／ｄｌの液を用いて、反応が到達するまでの時間を測定した。その結果は下記の表１に示すとおりであり、実施例１品によれば、反応速度をあげることができることがわかる。
【００４２】
【表１】
2004212112.tif 000007
【００４３】
［繰り返し再現性］
２、６、１０ｍｇ／ｄｌの液を１０μｌずつ、それぞれ１０回点着した。４分間インクベーションした後、６４０ｎｍ光学反射濃度を測定し、それぞれの検量線で濃度換算を行い、標準偏差、平均値からＣＶ（［標準偏差／平均値］×１００）を計算することにより、繰り返し再現性を確認した。その結果は下記の表２に示すとおりであり、実施例１品は、比較例１品に比べて、どの濃度域においても良好な値を示した。
【００４４】
【表２】
2004212112.tif 000008
【００４５】
［発色濃度］
それぞれの濃度における到達光学反射濃度（６４０ｎｍ）を測定し、下記の式により発色濃度を算出した。
【００４６】
【数４】
2004212112.tif 000009
【００４７】
その結果は下記の表３に示すとおりであり、実施例１品と比較例１品は、展開面積が同じてあるにもかかわらず、実施例１品の方が発色濃度が高く、検出感度が高いといえる。
【００４８】
【表３】
2004212112.tif 000010
【００４９】
［点着液量依存性］
点着液量ごとに、下記の式により、点着液量依存指数を算出し、その結果を下記の表４に示した。その結果、実施例品は、点着液量が正確度に及ぼす影響が少ないことがわかった。
【００５０】
【数５】
2004212112.tif 000011
【００５１】
【表４】
2004212112.tif 000012
【００５２】
【実施例２】
厚み１８０μｍの白色ポリエステルフィルムを支持体とし、その上に、下記の成分を含む水溶液（水酸化ナトリウム水溶液でｐＨを７に調整したもの）を、下記の塗布量となるよう塗布乾燥して試薬層を形成した。そして、その乾燥面に、３０ｇ／ｍ2 の割合で水を供給して湿潤化させたのち、前記実施例１と同様の織布ａを圧着し、その後４５℃で３日間保管して硬膜した。
【００５３】
2004212112.tif 000013
【００５４】
そして、織布ａの上に、反応試薬として、下記の成分を含むアルコール溶液を、下記の塗布量となるよう塗布乾燥することにより、図３に示すような、支持体１と、試薬層２と、織布ａからなる液体試料展開層３とで構成された積層体を得た。これを、１．２ｃｍ×１．４ｃｍの長方形に切断し、特開昭５７−６３４５２号公報に記載されているマウントに収めて、目的とする液体試料分析用具を作製した。
【００５５】
2004212112.tif 000014
【００５６】
【比較例２】
織布ａに代えて、５６ｄｔｅｘ／３６ｆのポリエチレンテレフタレート糸を４０ゲージでニット状に丸編した編地を用いた。それ以外は実施例２と同様にして、液体試料分析用具を作製した。
【００５７】
これらの実施例２品、比較例２品について、下記のようにして、液体試料の検量線を作成したのち、液体試料分析を行い、その繰り返し再現性および点着液量依存性について評価した。以下にその評価方法と結果を示す。
【００５８】
［検量線の作成］
生理食塩水に牛アルブミンを溶解し、２，４，６ｍｇ／ｄｌになるよう調整して、評価サンプルにそれぞれ１０μｌ添加し、３７℃で４分間インクベーションし、６４０ｎｍ光学反射濃度を、展開層３側から測定し、検量線を作成した。
【００５９】
［繰り返し再現性］
６ｍｇ／ｄｌの液を、８μｌ、１０μｌ、１２μｌで、それぞれ１０回点着した。４分間インクベーションした後、６４０ｎｍ光学反射濃度を測定し、それぞれの検量線で濃度換算を行い、標準偏差、平均値からＣＶを計算することにより、繰り返し再現性を確認した。その結果は下記の表５に示すとおりであり、実施例２品は、比較例２品に比べて、どの濃度域においても良好な値を示した。
【００６０】
【表５】
2004212112.tif 000015
【００６１】
［点着液量依存性］
６ｍｇ／ｄｌの濃度の液を８μｌから１２μｌまで変化させて、実施例１、比較例１の場合と同様にして、点着液量依存指数を算出し、その結果を下記の表６に示した。その結果、実施例品は、点着液量が正確度に及ぼす影響が少ないことがわかった。
【００６２】
【表６】
2004212112.tif 000016
【００６３】
【実施例３】
図２（ａ）の断面からなるレギュラーポリエステルと易溶解ポリエステルからなる８４ｄｔｅｘ／２５ｆの複合繊維を２本引き揃え、１００Ｔ／ｍのＺ撚りを施して巻き取った。この糸を、経糸密度７８本／２．５４ｃｍ、緯糸密度６４本／２．５４ｃｍで平織に製織し、２８％アルカリ減量を施した。これにより、仕上げ密度が、経、緯とも７８本／２．５４ｃｍ、経糸のカバーファクターＣＦ1 ，緯糸のカバーファクターＣＦ2 とも８１０（ＣＦ1 ／ＣＦ2 ＝１．０）で、カバーファクターＣＦが１６２０、見かけ比重が０．５８ｇ／ｃｍ3 、単糸繊度０．２２ｄｔｅｘの織布ｂを得た。
【００６４】
【実施例４】
アルカリ減量率を４３％にする以外は、実施例１と同様にして、経糸のカバーファクターＣＦ1 ，緯糸のカバーファクターＣＦ2 とも７２１（ＣＦ1 ／ＣＦ2 ＝１．０）、カバーファクターＣＦが１４４２、見かけ比重が０．３１ｇ／ｃｍ3 、単糸繊度０．１８ｄｔｅｘの織布ｃを得た。
【００６５】
【比較例３】
図２（ｂ）の断面からなるレギュラーポリエステル（扇形）と易溶解ポリエステル（放射形）からなる４４ｄｔｅｘ／２８ｆの複合繊維に、撚係数２５０００の仮撚加工を施して巻き取った。この糸を、経糸密度８２本／２．５４ｃｍ、緯糸密度５８本／２．５４ｃｍで平織に製織し、２５％アルカリ減量を施した。これにより、仕上げ密度が、経１１６本／２．５４ｃｍ、緯８２本／２．５４ｃｍ、経糸のカバーファクターＣＦ1 が６３５、緯糸のカバーファクターＣＦ2 が４４９で、ＣＦ1 ／ＣＦ2 が１．４１、カバーファクターＣＦが１０８４、見かけ比重が０．１７４ｇ／ｃｍ3 、単糸繊度０．２７ｄｔｅｘの織布ｄを得た。
【００６６】
【比較例４】
図２（ｂ）の断面からなるレギュラーポリエステル（扇形）と易溶解ポリエステル（放射形）からなる８４ｄｔｅｘ／２８ｆの複合繊維を、何ら仮撚加工を施すことなく、経糸密度１１１本／２．５４ｃｍ、緯糸密度１０５本／２．５４ｃｍで平織に製織し、１３％アルカリ減量を施した。これにより、仕上げ密度が、経１３０本／２．５４ｃｍ、緯１０４本／２．５４ｃｍ、経糸のカバーファクターＣＦ1 が１０５０、緯糸のカバーファクターＣＦ2 が８４０で、ＣＦ1 ／ＣＦ2 が１．２５、カバーファクターＣＦが２０２６、見かけ比重が０．６６ｇ／ｃｍ3 、単糸繊度０．５６ｄｔｅｘの織布ｅを得た。
【００６７】
【比較例５】
丸断面の８４ｄｔｅｘ／７２ｆのレギュラーポリエステル糸に、撚係数２７０００のＳ撚りの仮撚加工を施したものを経糸とした。また、この経糸と同様の糸を２本引き揃え、６００Ｔ／ｍのＺ撚りで追撚したものを緯糸とした。これらの糸を、経糸密度１０８本／２．５４ｃｍ、緯糸密度９８本／２．５４ｃｍで平織に製織した。これにより、仕上げ密度が、経１２８本／２．５４ｃｍ、緯１０５本／２．５４ｃｍ、経糸のカバーファクターＣＦ1 が１１０８、緯糸のカバーファクターＣＦ2 が９０９で、ＣＦ1 ／ＣＦ2 が１．２２、カバーファクターＣＦが２０１７、見かけ比重が０．５８ｇ／ｃｍ3 、単糸繊度１．１ｄｔｅｘの織布ｆを得た。
【００６８】
これらの実施例３，４品、比較例３〜５品の織布ｂ〜ｆを用い、前記実施例１と同様にして、目的とする液体試料分析用具を作製した。そして、実施例１品、比較例１品の場合と同様に、検量線を作成し、それにもとづいて、反応速度、繰り返し再現性、点着液量依存性、発色濃度の各項目について評価した。なお、評価は、実施例１の結果を基準とする相対評価とし、下記の４段階評価とした。これらの結果を下記の表７に示す。
◎…実施例１と同等の良好な結果である。
○…実施例１よりやや劣るが充分に良好な結果である。
△…実施例１より劣り、やや好ましくない結果である。
×…実施例１より大幅に劣り、実用上好ましくない結果である。
【００６９】
【表７】
2004212112.tif 000017
【００７０】
上記の結果から、実施例３品は、実施例１品よりもやや劣るが充分に良好な特性を備えており、実施例４品は実施例１品と同等に優れた特性を備えていることがわかる。これに対し、比較例３〜５品は、いずれも実用上好ましくない特性を有し、実施例１〜４品に比べて、大幅に劣っていることがわかる。
【００７１】
【発明の効果】
以上のように、本発明の液体試料分析用シートは、平滑で、その織構造において、単糸繊度が細く、かつＣＦが一定以上で見かけ密度が一定以下に設定されている。このため、糸と糸の間に空隙が小さく、しかも各糸内の繊維間において、微細な空隙が充分に形成されている。したがって、この織布からなるシートを、各種液体試料分析用具の展開層として用いると、液体試料の下層（試薬層）への移動速度が速くなり、反応速度が速くなる。また、この展開層自体に試薬を含有させて用いる場合においても、展開層内での液体試料と試薬との反応効率が上がるため、反応速度が速くなる。しかも、各糸間のバランスが一定に保たれるため、展開状態の繰り返し再現性が良好である。そして、糸内の各繊維間に充分な空隙が形成されているため、見かけ体積当たりの液体試料の保持量が多くなり、発色感度が高くなるとともに点着液量依存性が小さくなる。このため、非常に高精度で分析を行うことができる。しかも、カバーファクターおよび見かけ密度を調整することにより、簡単に展開面積の大小を調整することができるため、要求される各種特性のものを即座に提供することができるという利点を有する。
【図面の簡単な説明】
【図１】本発明の一実施例に用いる織布の構成を示す模式的な説明図である。
【図２】（ａ）〜（ｆ）は、いずれも本発明に用いることのできる複合繊維の横断面図
である。
【図３】液体試料分析用具の一般的な構成の説明図である。
【図１】
2004212112.tif 000018
【図２】
2004212112.tif 000019
【図３】
2004212112.tif 000020